(57)【要約】【課題】ブルーライトの出射を抑制することができるパチンコ台フロントガラス保護フィルム及びこのパチンコ台フロントガラス保護フィルムによってブルーライトの出射が抑制されたパチンコ台の提供を目的とする。【解決手段】本発明のパチンコ台フロントガラス保護フィルムは、パチンコ台のフロントガラスの裏面側に貼着するパチンコ台フロントガラス保護フィルムであって、合成樹脂製の基材層と、この基材層の一方の面側に積層される粘着層とを備え、青色光を減衰させる手段を有する。上記基材層の他方の面側に積層されるハードコート層をさらに備えるとよい。上記ハードコート層の他方の面の鉛筆硬度が２Ｈ以上であるとよい。上記青色光減衰手段として、青色光により励起されて黄色光を発する黄色蛍光体又は青色光を吸収する光吸収剤を用いるとよい。【選択図】図１
2015116423.tif 000002
【特許請求の範囲】
【請求項１】
パチンコ台のフロントガラスの裏面側に貼着するパチンコ台フロントガラス保護フィルムであって、合成樹脂製の基材層と、この基材層の一方の面側に積層される粘着層とを備え、青色光を減衰させる手段を有するパチンコ台フロントガラス保護フィルム。
【請求項２】
上記基材層の他方の面側に積層されるハードコート層をさらに備える請求項１に記載のパチンコ台フロントガラス保護フィルム。
【請求項３】
上記ハードコート層の他方の面の鉛筆硬度が２Ｈ以上である請求項２に記載のパチンコ台フロントガラス保護フィルム。
【請求項４】
上記青色光減衰手段として、青色光により励起されて黄色光を発する黄色蛍光体又は青色光を吸収する光吸収剤を用いる請求項１、請求項２又は請求項３に記載のパチンコ台フロントガラス保護フィルム。
【請求項５】
上記青色光減衰手段として、上記基材層に上記黄色蛍光体又は上記光吸収剤を含むブルーライトカット材を含有する請求項４に記載のパチンコ台フロントガラス保護フィルム。
【請求項６】
上記ブルーライトカット材の平均粒子径が、１μｍ以上５０μｍ以下である請求項５に記載のパチンコ台フロントガラス保護フィルム。
【請求項７】
上記青色光減衰手段として、上記粘着層に上記黄色蛍光体又は上記光吸収剤を含むブルーライトカット材を含有する請求項４に記載のパチンコ台フロントガラス保護フィルム。
【請求項８】
上記青色光減衰手段として、上記ハードコート層に上記黄色蛍光体又は上記光吸収剤を含むブルーライトカット材を含有する請求項２又は請求項３に記載のパチンコ台フロントガラス保護フィルム。
【請求項９】
波長３８０ｎｍにおける光線透過率が１０％以下で、波長４００ｎｍにおける光線透過率が５０％以下で、波長４９０ｎｍにおける光線透過率が９０％以下である請求項１から請求項８のいずれか１項に記載のパチンコ台フロントガラス保護フィルム。
【請求項１０】
複数のＬＥＤ及びこれら複数のＬＥＤの表面側に配設されるフロントガラスを備え、
請求項１から請求項９のいずれか１項に記載のパチンコ台フロントガラス保護フィルムが上記粘着層によって上記フロントガラスの裏面に貼着されたパチンコ台。
【発明の詳細な説明】
【技術分野】
【０００１】
本発明は、パチンコ台フロントガラス保護フィルム及びパチンコ台に関する。
【背景技術】
【０００２】
従来、アクリル系樹脂等から形成される透明基板と、この透明基板の表面側に取り付けられる遊技盤と、この遊技盤の表面側に配設されるフロントガラスと、この透明基板の裏面側に配設され、光源を含むバックライトユニットとを備え、光源から光を照射させ、フロントガラスを透過した所定の画像を視認者に表示させるパチンコ台が知られている（特開２０００−６１０４７号公報参照）。
【０００３】
また、上記遊技盤としては、例えば中央領域に形成される液晶表示部と、この液晶表示部の周縁に形成される図柄表示部とを有し、上記バックライトユニットからの光線によって上記液晶表示部にユーザのプレイ状況に応じた変動画像を表示するとともに、上記図柄表示部に別途光源を配設することでこの図柄表示部に所定の画像パターンを表示可能に構成されたものも存在している。
【０００４】
そして、今日、このようなパチンコ台の光源としては、小型化、低消費電力化、長寿命化等が促進可能なＬＥＤが普及している。
【先行技術文献】
【特許文献】
【０００５】
【特許文献１】特開２０００−６１０４７号公報
【発明の概要】
【発明が解決しようとする課題】
【０００６】
ところで、このようなパチンコ台の光源としてＬＥＤが使用される場合、青色ＬＥＤも多く用いられることから、光源からの出射光線に含まれる３８０ｎｍ〜５００ｎｍの波長の青色光が強くなる。そして、かかる青色光は、ブルーライトと呼ばれ、可視光の中でも波長が短くかつ高エネルギーを有しており、長時間視認することによる網膜の損傷、目の疲れ、視力低下、睡眠障害等の悪影響が懸念されている。
【０００７】
本発明は、このような事情に鑑みてなされたものであり、ブルーライトの出射を抑制することができるパチンコ台フロントガラス保護フィルム及びこのパチンコ台フロントガラス保護フィルムによってブルーライトの出射が抑制されたパチンコ台の提供を目的とするものである。
【課題を解決するための手段】
【０００８】
上記課題を解決するためになされた本発明に係るパチンコ台フロントガラス保護フィルムは、パチンコ台のフロントガラスの裏面側に貼着するパチンコ台フロントガラス保護フィルムであって、合成樹脂製の基材層と、この基材層の一方の面側に積層される粘着層とを備え、青色光を減衰させる手段を有する。
【０００９】
当該パチンコ台フロントガラス保護フィルムは、青色光を減衰させる手段（以下「青色光減衰手段」ともいう。）を有するので、青色光の出射を抑制することができる。また、当該パチンコ台フロントガラス保護フィルムは、基材層の一方の面側に積層される粘着層を有するため、この粘着層によってパチンコ台のフロントガラスの裏面に容易に貼着できる。また、当該パチンコ台フロントガラス保護フィルムは、粘着層を介してフロントガラスに貼着されるので、仮に当該パチンコ台フロントガラス保護フィルムに傷等が生じた場合であっても、別の当該パチンコ台フロントガラス保護フィルムに容易に取替えることでパチンコ台のフロントガラスの裏面側の傷付きを好適に防止することができる。さらに、当該パチンコ台フロントガラス保護フィルムは、粘着層によってパチンコ台のフロントガラスの裏面側に貼着されるものであるため、このフロントガラスが破損した場合でも、ガラスの破片は粘着層に貼着された状態に保たれる可能性が高い。それゆえ、当該パチンコ台フロントガラス保護フィルムは、ガラスの破片が飛散するのを抑制することができる。
【００１０】
上記基材層の他方の面側に配設されるハードコート層をさらに備えるとよい。これにより、フロントガラス裏面側の破損及び傷付きを好適に防止することができる。
【００１１】
上記ハードコート層の他方の面の鉛筆硬度が２Ｈ以上であるとよい。これにより、フロントガラス裏面側の破損防止性及び傷付き防止性を向上することができる。
【００１２】
上記青色光減衰手段として、青色光により励起されて黄色光を発する黄色蛍光体又は青色光を吸収する光吸収剤を用いるとよい。これにより、青色光の出射を好適に抑制することができる。
【００１３】
上記青色光減衰手段として、上記基材層に上記黄色蛍光体又は上記光吸収剤を含むブルーライトカット材を含有するとよい。これにより、このブルーライトカット材に入射した青色光を減衰させるとともに、表面側又は裏面側からの入射光を適度に拡散させることで優れた防眩性を発揮することができる。また、かかる構成によると、基材層表面にブルーライトカット材に起因した微細凹凸形状を形成することができ、基材層の表面積を増大することができる。それゆえ、この基材層に積層される他の層（粘着層等）との接触面積が増大され、強固な状態で他の層を積層することができる。
【００１４】
上記ブルーライトカット材の平均粒子径としては、１μｍ以上５０μｍ以下が好ましい。これにより、基材層表面に微細凹凸形状を好適に形成することができるとともに、このブルーライトカット材に入射した光線を好適に拡散させることができる。
【００１５】
上記青色光減衰手段として、上記粘着層に上記黄色蛍光体又は上記光吸収剤を含むブルーライトカット材を含有するとよい。このような構成によっても、このブルーライトカット材に入射した青色光を減衰させるとともに、表面側又は裏面側からの入射光を適度に拡散させることで優れた防眩性を発揮することができる。また、粘着層のような比較的厚みの小さい層にブルーライトカット材を含ませることで、単位面積あたりのブルーライトカット材の含有量の調整が容易となり、青色光を全面に亘って略均一に減衰させるとともに、このブルーライトカット材に入射した光線を好適に拡散させることができる。
【００１６】
上記青色光減衰手段として、上記ハードコート層に上記黄色蛍光体又は上記光吸収剤を含むブルーライトカット材を含有するとよい。このような構成によっても、このブルーライトカット材に入射した青色光を減衰させるとともに、表面側又は裏面側からの入射光を適度に拡散させることで優れた防眩性を発揮することができる。また、ハードコート層のような比較的厚みの小さい層にブルーライトカット材を含ませることで、単位面積あたりのブルーライトカット材の含有量の調整が容易となり、青色光を全面に亘って略均一に減衰させるとともに、このブルーライトカット材に入射した光線を好適に拡散させることができる。
【００１７】
波長３８０ｎｍにおける光線透過率が１０％以下で、波長４００ｎｍにおける光線透過率が５０％以下で、波長４９０ｎｍにおける光線透過率が９０％以下であるとよい。これにより、視認者の目の疲れ等を好適に緩和することができる。
【００１８】
また、上記課題を解決するためになされた本発明に係るパチンコ台は、複数のＬＥＤ及びこれら複数のＬＥＤの表面側に配設されるフロントガラスを備え、上記構成を有する当該パチンコ台フロントガラス保護フィルムが上記粘着層によって上記フロントガラスの裏面に貼着されている。
【００１９】
当該パチンコ台は、当該パチンコ台フロントガラス保護フィルムが青色光減衰手段を有するので、青色光の出射を抑制することができる。また、当該パチンコ台は、当該パチンコ台フロントガラス保護フィルムの粘着層をフロントガラスに容易に貼着することができるとともに、仮に当該パチンコ台フロントガラス保護フィルムに傷等が生じた場合であっても、別の当該パチンコ台フロントガラス保護フィルムに容易に取替えることでパチンコ台のフロントガラスの裏面側の傷付きを好適に防止することができる。さらに、当該パチンコ台は、フロントガラスが破損した場合でも、ガラスの破片が飛散するのを抑制することができる。
【００２０】
なお、本明細書において、「表面側」とは、パチンコ台における視認者側をいい、「裏面側」とは、表面側の反対側をいう。「鉛筆硬度」とは、ＪＩＳ  Ｋ５４００に規定する試験方法の８．４に記載の鉛筆引っかき値に基づく値をいう。「平均粒子径」は、倍率１０００倍の電子顕微鏡において観測される粒子から無作為に抽出した３０個の粒子の粒子径を平均したものをいい、粒子径はフェレー径（一定方向の平行線で投影像を挟んだときの間隔）で定義する。「光線透過率」は、ＪＩＳ  Ｋ７３６１−１に準じた値である。
【発明の効果】
【００２１】
以上説明したように、本発明のパチンコ台フロントガラス保護フィルム及びパチンコ台は、ブルーライトの出射を抑制することができる。
【図面の簡単な説明】
【００２２】
【図１】本発明の第一実施形態に係るパチンコ台フロントガラス保護フィルムを示す模式的断面図である。
【図２】図１のパチンコ台フロントガラス保護フィルムとは異なる実施形態に係るパチンコ台フロントガラス保護フィルムを示す模式的断面図である。
【図３】図１及び図２のパチンコ台フロントガラス保護フィルムとは異なる実施形態に係るパチンコ台フロントガラス保護フィルムを示す模式的断面図である。
【図４】図１、図２又は図３のパチンコ台フロントガラス保護フィルムとは異なる実施形態に係るパチンコ台フロントガラス保護フィルムを示す模式的断面図である。
【図５】本発明の一実施形態に係るパチンコ台を示す模式的部分断面図である。
【発明を実施するための形態】
【００２３】
以下、適宜図面を参照しつつ、本発明の実施の形態を詳説する。
【００２４】
［第一実施形態］
＜パチンコ台フロントガラス保護フィルム＞
図１のパチンコ台フロントガラス保護フィルム１は、基材層２と、基材層２の一方の面側に積層される粘着層３とを備える。パチンコ台フロントガラス保護フィルム１は、基材層２が最裏面を形成し、粘着層３が最表面を形成する。パチンコ台フロントガラス保護フィルム１は、基材層２と粘着層３との２層構造体として形成されている。
【００２５】
（基材層）
基材層２は、パチンコ台のフロントガラスの裏面側に配設される。基材層２は、青色光減衰手段として、青色光により励起されて黄色光を発する黄色蛍光体を含むブルーライトカット材を含有している。基材層２は、光線を透過させることのできる透明な合成樹脂を主成分として形成されている。ここで、透明は、有色透明、半透明とすることも可能であるが、光線透過率を高くするためには無色透明が好ましい。基材層２に用いられる合成樹脂としては、特に限定されるものではなく、例えばポリエチレンテレフタレート、ポリエチレンナフタレート、アクリル樹脂、ポリカーボネート、ポリスチレン、ポリオレフィン、セルロースアセテート、耐候性塩化ビニル等が挙げられる。なかでも、ポリエチレンテレフタレート又はポリカーボネートが好ましい。ポリエチレンテレフタレートは、透明性に優れ、強度を高くすることができる。ポリエチレンテレフタレートのなかでも、撓み性能が改善されたポリエチレンテレフタレートが特に好ましい。ポリカーボネートは、透明度が高いので光の損耗を少なくすることができる。また、ポリカーボネートは、耐熱性を有するので、光源等の発熱による劣化等が生じ難い。基材層２は、上記主成分を好ましくは８０質量％以上含み、より好ましくは９０質量％以上含み、さらに好ましくは９８質量％以上含む。なお、「主成分」とは、最も含有量の多い成分をいい、例えば含有量が５０質量％以上の成分をいう。
【００２６】
基材層２の平均厚みの下限としては、５０μｍが好ましく、１００μｍがより好ましく、１５０μｍがさらに好ましい。一方、基材層２の平均厚みの上限としては、５００μｍが好ましく、４５０μｍがより好ましく、４００μｍがさらに好ましい。基材層２の平均厚みが上記下限未満の場合、フィルムの強度、撓み防止性等の特性が低下するおそれがある。逆に、基材層２の平均厚みが上記上限を超える場合、当該パチンコ台フロントガラス保護フィルム１がパチンコ台のフロントガラスの裏面に配設された場合のパチンコ台の輝度が低下するおそれがある。なお、「平均厚み」とは、ＪＩＳ−Ｋ−７１３０に規定される５．１．２のＡ−２法により測定した値の平均値をいう。
【００２７】
ブルーライトカット材は、フィラーと、このフィラー中に含有される黄色蛍光体とを有する。
【００２８】
上記フィラーとしては、無機フィラーと有機フィラーに大別される。この無機フィラーとしては、例えば元素周期律表第２族〜第６族から選ばれる元素（例えばケイ素、アルミニウム、亜鉛、チタン、ジルコニウム等）の酸化物、水酸化アルミニウム、硫化バリウム、マグネシウムシリケート又はこれらの混合物を用いることができる。また、有機フィラーとしては、例えばアクリル樹脂、アクリロニトリル樹脂、ポリウレタン、ポリ塩化ビニル、ポリスチレン、ポリアクリロニトリル、ポリアミド等を用いることができる。中でも、硬化した際の透明性が高いアクリル樹脂が好ましく、ポリメチルメタクリレート（ＰＭＭＡ）が特に好ましい。
【００２９】
上記黄色蛍光体は、青色光により励起されて黄色光を発する。上記黄色蛍光体は、青色光の波長（３８０ｎｍ〜５００ｎｍ）を長波長側（５５０ｎｍ〜６１０ｎｍ）に変換して黄色の光を発する。基材層２は、入射光の一部をそのまま（青色光のまま）透過させるとともに、黄色蛍光体の波長変換作用によって一部の光を黄色光に変換して透過させる。基材層２に含まれる黄色蛍光体としては、例えばＹＡＧ系蛍光体（イットリウム・アルミニウム・ガーネット系蛍光体）が挙げられる。また、かかるＹＡＧ系蛍光体において、イットリウムの一部又は全部をＬａ又はＬｕに置換したものを用いて用いてもよく、アルミニウムの一部又は全部をＩｎ又はＳｃに置換したものを用いてもよい。
【００３０】
上記ブルーライトカット材の形状としては、特に限定されるものではなく、例えば、球状、紡錘形状、針状、棒状、立方状、板状、鱗片状、繊維状などが挙げられ、なかでも光拡散性に優れる樹脂製のビーズが好ましい。
【００３１】
上記ブルーライトカット材の平均粒子径の下限としては、１μｍが好ましく、２μｍがより好ましく、５μｍがさらに好ましい。また、上記ブルーライトカット材の平均粒子径の上限は、５０μｍが好ましく、２０μｍがより好ましく、１５μｍがさらに好ましい。上記ブルーライトカット材の平均粒子径が上記下限未満であると、上記ブルーライトカット材によって基材層２の表面に形成される凹凸が小さくなり、粘着層３との接着性を効果的に向上できないおそれがある。逆に、上記ブルーライトカット材の平均粒子径が上記上限を超える場合、均一な光拡散が困難になるおそれがある。
【００３２】
基材層２中の黄色蛍光体の含有量の下限としては、０．００１質量％が好ましく、０．００５質量％がより好ましく、０．０１質量％がさらに好ましく、０．０５質量％が特に好ましい。一方、基材層２中の黄色蛍光体の含有量の上限としては、０．５質量％が好ましく、０．４質量％がより好ましく、０．２質量％がさらに好ましく、０．１質量％が特に好ましい。基材層２中の黄色蛍光体の含有量が上記下限未満の場合、青色光の減衰効果が十分に得られないおそれがある。逆に、基材層２中の黄色蛍光体の含有量が上記上限を超える場合、黄色光が強くなり、色ムラを生じやすくなるとともに、色度の調整が困難になるおそれがある。
【００３３】
基材層２におけるブルーライトカット材の単位面積あたりの含有量（固形分換算）の下限としては、０．００１ｇ／ｍ２が好ましく、０．００５ｇ／ｍ２がさらに好ましい。また、基材層２におけるブルーライトカット材の単位面積あたりの含有量（固形分換算）の上限としては、０．０５ｇ／ｍ２が好ましく、０．０１５ｇ／ｍ２がさらに好ましい。基材層２におけるブルーライトカット材の単位面積あたりの含有量（固形分換算）が上記下限未満の場合、青色光を全面に亘って略均一に減衰させることができないおそれがあるとともに、光拡散性が低下するおそれがある。逆に、基材層２におけるブルーライトカット材の単位面積あたりの含有量（固形分換算）が上記上限を超える場合、輝度の低下によって視認性が低下するおそれがある。なお、基材層２におけるブルーライトカット材の単位面積あたりの含有量は、基材層２の平均厚みと基材層２に含まれるブルーライトカット材の存在量（質量％）から計算した値をいう。
【００３４】
基材層２の面内リタデーション値（Ｒｅ）の上限としては、３０ｎｍが好ましく、２０ｎｍがより好ましく、１０ｎｍがさらに好ましい。また、基材層２の厚さ方向リタデーション値（Ｒｔｈ）の上限としては、２５０ｎｍが好ましく、２００ｎｍがより好ましく、１５０ｎｍがさらに好ましい。基材層２の面内リタデーション値（Ｒｅ）及び厚さ方向リタデーション値（Ｒｔｈ）が上記上限を超える場合、画像の視認性が低下するおそれがある。なお、基材層２の面内リタデーション値（Ｒｅ）及び厚さ方向リタデーション値（Ｒｔｈ）の下限は０とすることができる。また、「面内リタデーション値（Ｒｅ）」とは、面内遅相軸方向の屈折率ｎｘと面内遅相軸に直交する方向の屈折率ｎｙとの差にフィルムの平均厚みｄを乗算した値（Ｒｅ＝（ｎｘ−ｎｙ）×ｄ）をいう。さらに、「厚さ方向リタデーション値（Ｒｔｈ）」は、Ｒｔｈ＝（（ｎｘ＋ｎｙ）／２−ｎｚ）×ｄ）で表され、ｎｘは面内遅相軸方向の屈折率；ｎｙは面内遅相軸に直交する方向の屈折率；ｎｚは厚さ方向の屈折率；ｄはフィルムの平均厚みである。
【００３５】
（粘着層）
粘着層３は、基材層２の一方の面に積層される。粘着層３は、基材層２をパチンコ台のフロントガラス裏面に貼着する。粘着層３は、タック力を有し、貼着後も張り替え容易に構成されている。
【００３６】
粘着層３は、アクリル系樹脂、ウレタン系樹脂、シリコーン系樹脂、スチレン系樹脂、ポリエステル系樹脂、ポリエーテル系樹脂、エポキシ系樹脂等の粘着性樹脂を用いて形成することができる。これらの粘着性樹脂は、液状体、高粘性体、エラストマー状体等の各種性状のものを用いることができる。また、粘着層３は、これらの粘着性樹脂に加えて、高圧法低密度ポリエチレン等の熱可塑性樹脂、合成ゴム、天然ゴム等のエラストマー、テルペン樹脂、石油樹脂等の粘着助剤等を混合することにより形成されてもよい。
【００３７】
上記粘着性樹脂のなかでも、アクリル系樹脂、特に（メタ）アクリル酸エステル重合体（共重合体を含む。）が好ましい。
【００３８】
上記（メタ）アクリル酸エステル重合体を合成するために用いられるアクリルモノマーやメタクリルモノマーとしては、例えば２−エチルヘキシルアクリレート、ｎ−オクチルアクリート、ｎ−ブチルアクリレート、エチルアクリレートが挙げられる。また、これらをモノマーに、アクリル酸、イタコン酸、ヒドロキシエチルアクリレート、グリシジルアクリレート、グリシジルメタクリレート、メチロールアクリルアミド、無水マレイン酸等の架橋性モノマーや、メチルメタクリレート、メチルアクリレート、アクリルアミド、アクリルニトリル、メタクリルニトリル、酢酸ビニル、スチレン、フッ素アクリレート、シリコーンアクリレート等の高凝集モノマーや官能基含有モノマーを適宜添加してもよい。
【００３９】
かかるモノマーを用いた重合処理としては、例えば溶液重合、乳化重合、塊状重合、懸濁重合等の公知の重合方法を採用することができる。また、その際に重合方法に応じて熱重合開始剤や光重合開始剤等の重合開始剤を用いることによってアクリル酸エステル共重合体を得ることができる。
【００４０】
架橋剤としては、イソシアネート系架橋剤、エポキシ系架橋剤等が挙げられる。また、これらの架橋剤は１種単独で又は２種以上混合して用いることができる。
【００４１】
上記イソシアネート系架橋剤としては、例えばトリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネート等のイソシアネートモノマー及びこれらイソシアネートモノマーをトリメチロールプロパン等と付加したイソシアネート化合物やイソシアヌレート化物、ビュレット型化合物、さらには公知のポリエーテルポリオールやポリエステルポリオール、アクリルポリオール、ポリブタジエンポリオール、ポリイソプレンポリオールなど付加反応させたウレタンプレポリマー型のイソシアネート等が挙げられる。
【００４２】
上記エポキシ系架橋剤としては、例えばエチレングリコールグリシジルエーテル、ポリエチレングリコールジグリシジルエーテル、グリセリンジグリシジルエーテル、グリセリントリグリシジルエーテル、１，３−ビス（Ｎ，Ｎ−ジグリシジルアミノメチル）シクロヘキサン、Ｎ，Ｎ，Ｎ’，Ｎ’−テトラグリジル−ｍ−キシリレンジアミン、Ｎ，Ｎ，Ｎ’，Ｎ’−テトラグリジルアミノフェニルメタン、トリグリシジルイソシアヌレート、ｍ−Ｎ，Ｎ−ジグリシジルアミノフェニルグリシジルエーテル、Ｎ，Ｎ−ジグリシジルトルイジン、Ｎ，Ｎ−ジグリシジルアニリン等が挙げられる。
【００４３】
上記架橋剤の代わりに架橋モノマーを使用することもできる。この架橋モノマーとしては、アクリル系架橋モノマーを用いるのが好ましく、中でも、２官能（メタ）アクリレート、３官能（メタ）アクリレート、４官能（メタ）アクリレート等の多官能（メタ）アクリレート、又は単官能〜４官能（メタ）アクリレートの２種以上が混合された混合物が好ましい。
【００４４】
上記２官能（メタ）アクリレートとしては、例えば１，３−ブタンジオールジアクリレート、１，４−ブタンジオールジアクリレート、１，６−ヘキサンジオールジアクリレート、１，９−ノナンジオールジアクリレート、ジエチレングリコールジアクリレート、ポリエチレングリコール４００ジアクリレート及びトリプロピレングリコールジアクリレート等が挙げられる。
【００４５】
上記３官能（メタ）アクリレートとしては、例えばペンタエリスリトールトリアクリレート、トリメチロールプロパントリアクリレート、トリメチロールプロパンＰＯ変性トリアクリレート、トリメチロールプロパンＥＯ変性トリアクリレート等のトリアクリレートや、それらのトリメタクリレート等が挙げられる。
【００４６】
上記４官能（メタ）アクリレートとしては、例えばジトリメチロールプロパンテトラアクリレート、ペンタエリスリトールテトラアクリレート等が挙げられる。
【００４７】
上記架橋モノマーを使用した場合、各種架橋開始剤として、光開始剤又は熱重合開始剤を用いることができる。なかでも、この架橋開始剤としては光開始剤が好ましい。光開始剤としては、開裂型の光開始剤及び水素引抜型の光開始剤のいずれを用いることもでき、なかでも水素引抜型光開始剤が好ましい。水素引抜型光開始剤としては、例えばベンゾフェノン、ミヒラーケトン、ジベンゾスベロン、２−エチルアントラキノン、イソブチルチオキサンソンや等のいずれか又はその誘導体、若しくはこれらの二種類以上の組み合わせからなる混合成分を用いることができる。
【００４８】
光開始剤の添加量は、特に制限されるものではないが、一般的には上記粘着性樹脂１００質量部に対し０．１質量部以上５質量部以下の割合の範囲内で調整するのが好ましい。
【００４９】
なお、粘着層３には、上記成分のほか、酸化防止剤、老化防止剤、吸湿剤、紫外線吸収剤、帯電防止剤、シランカップリング剤、ガラス繊維やガラスビーズ等の各種の添加剤を適宜配合してもよい。
【００５０】
粘着層３の平均厚みの下限としては、１０μｍが好ましく、１５μｍがより好ましく、２０μｍがさらに好ましい。また、粘着層３の平均厚みの上限としては、４０μｍが好ましく３５μｍがより好ましく、３０μｍがさらに好ましい。粘着層３の平均厚みが上記下限未満の場合、粘着力が十分に得られないおそれがある。逆に、粘着層３の平均厚みが上記上限を超える場合、当該パチンコ台フロントガラス保護フィルム１がパチンコ台に貼着された場合のパチンコ台の輝度が低下するおそれがある。
【００５１】
粘着層３の粘着力の下限としては、２０Ｎ／２５ｍｍが好ましく、３０Ｎ／２５ｍｍがより好ましく、３５Ｎ／２５ｍｍがさらに好ましく、４０Ｎ／２５ｍｍが特に好ましい。また、粘着層３の粘着力の上限としては、１００Ｎ／２５ｍｍが好ましく、８０Ｎ／２５ｍｍがより好ましく、６０Ｎ／２５ｍｍがさらに好ましい。粘着層３の粘着力が上記下限未満の場合、当該パチンコ台フロントガラス保護フィルム１の剥離強度が十分に得られないおそれがある。逆に、粘着層３の粘着力が上記上限を超える場合、当該パチンコ台フロントガラス保護フィルム１をフロントガラスから剥がす場合に、容易かつ確実に剥離できないおそれがある。なお、粘着層３の粘着力は、ＪＩＳ  Ｋ６８５４−１「接着剤、はく離接着強さ試験方法、第１部：９０度はく離」に規定される試験方法に準拠し、剥離スピード５０ｍｍ／分で測定した剥離接着強さをいう。
【００５２】
（パチンコ台フロントガラス保護フィルムの性質）
当該パチンコ台フロントガラス保護フィルム１の全光線透過率の下限としては、８０％が好ましく、８５％がより好ましく９０％がさらに好ましい。当該パチンコ台フロントガラス保護フィルム１の全光線透過率が上記下限未満の場合、当該パチンコ台フロントガラス保護フィルム１をパチンコ台のフロントガラス裏面に貼着した場合の画像の視認性が低下するおそれがある。なお、当該パチンコ台フロントガラス保護フィルム１の全光線透過率の上限としては、１００％とすることができる。
【００５３】
当該パチンコ台フロントガラス保護フィルム１の波長３８０ｎｍにおける光線透過率の上限としては、１０％が好ましく、８％がより好ましく、６％がさらに好ましい。また、当該パチンコ台フロントガラス保護フィルム１の波長４００ｎｍにおける光線透過率の上限としては、５０％が好ましく、４７％がより好ましく、４５％がさらに好ましい。さらに、当該パチンコ台フロントガラス保護フィルム１の波長４９０ｎｍにおける光線透過率の上限としては、９０％が好ましく、８７％がより好ましく、８５％がさらに好ましい。当該パチンコ台フロントガラス保護フィルム１の波長３８０ｎｍ、４００ｎｍ及び４９０ｎｍにおける光線透過率が上記上限を超える場合、視認者の目の疲れ等を十分に緩和できないおそれがある。なお、当該パチンコ台フロントガラス保護フィルム１の波長３８０ｎｍにおける光線透過率の下限としては、例えば２％とすることができ、波長４００ｎｍにおける光線透過率の下限としては、例えば３０％とすることができ、波長４９０ｎｍにおける光線透過率の下限としては、例えば７０％とすることができる。当該パチンコ台フロントガラス保護フィルム１の波長３８０ｎｍ、４００ｎｍ及び４９０ｎｍにおける光線透過率が上記下限未満の場合、色ムラを生じやすくなるとともに、色度の調整が困難になるおそれがある。
【００５４】
当該パチンコ台フロントガラス保護フィルム１のヘイズ値の上限としては、５％が好ましく、３％がより好ましく、１％がさらに好ましい。当該パチンコ台フロントガラス保護フィルム１のヘイズ値が上記上限を超える場合、画像の視認性が低下するおそれがある。なお、「ヘイズ値」は、ＪＩＳ  Ｋ７１３６に準じた値である。
【００５５】
＜製造方法＞
当該パチンコ台フロントガラス保護フィルム１の製造方法としては、基材層２を構成するシート体を形成する工程（ＳＴＥＰ１）と、基材層２を構成するシート体の一方の面に粘着層３を積層する工程（ＳＴＥＰ２）とを有する。
【００５６】
基材層２を構成するシート体を形成する工程（ＳＴＥＰ１）としては、特に限定されないが、例えばブルーライトカット材が混合された溶融状態の熱可塑性樹脂をＴダイから押出成形し、続いてその押出成形体を層長手方向及び層幅方向に延伸してシート体を形成する方法が挙げられる。Ｔダイを用いた周知の押出成形法としては、例えば、ポリッシングロール法やチルロール法が挙げられる。また、シート体の延伸方法としては、例えば、チューブラーフィルム二軸延伸法やフラットフィルム二軸延伸法等が挙げられる。
【００５７】
基材層２を構成するシート体の一方の面に粘着層３を積層する工程（ＳＴＥＰ２）としては、基材層２を構成するシート体の一方の面に粘着剤溶液を塗布して乾燥させる方法や、粘着剤溶液を予めセパレータの片面に塗布して乾燥させておいたうえ、基材層２を構成するシート体と貼り合わせる方法等が挙げられる。
【００５８】
＜利点＞
当該パチンコ台フロントガラス保護フィルム１は、青色光減衰手段を有するので、青色光の出射を抑制することができる。また、当該パチンコ台フロントガラス保護フィルム１は、基材層２をフロントガラス裏面に貼着する粘着層３を有するため、この粘着層３によってパチンコ台のフロントガラスの裏面に容易に貼着できる。また、当該パチンコ台フロントガラス保護フィルム１は、パチンコ台のフロントガラスの裏面側の傷付き防止性を一定程度高めることができるとともに、粘着層３を介してフロントガラスに貼着されるので、仮に当該パチンコ台フロントガラス保護フィルム１に傷等が生じた場合であっても、別の当該パチンコ台フロントガラス保護フィルム１に容易に取替えることでパチンコ台のフロントガラスの裏面側の傷付きを好適に防止することができる。さらに、当該パチンコ台フロントガラス保護フィルム１は、粘着層３によってパチンコ台のフロントガラスの裏面側に貼着されるものであるため、このフロントガラスが破損した場合でも、ガラスの破片は粘着層に貼着された状態に保たれる可能性が高い。それゆえ、当該パチンコ台フロントガラス保護フィルム１は、ガラスの破片が飛散するのを抑制することができる。
【００５９】
当該パチンコ台フロントガラス保護フィルム１は、上記青色光減衰手段として、基材層２に上記黄色蛍光体を含むブルーライトカット材を含有するので、このブルーライトカット材に入射した青色光を減衰させるとともに、表面側又は裏面側からの入射光を適度に拡散させることで優れた防眩性を発揮することができる。また、かかる構成によると、基材層２表面にブルーライトカット材に起因した微細凹凸形状を形成することができ、基材層２の表面積を増大することができる。それゆえ、この基材層２に積層される他の層（粘着層３等）との接触面積が増大され、強固な状態で他の層を積層することができる。
【００６０】
当該パチンコ台フロントガラス保護フィルム１は、上記ブルーライトカット材が樹脂製のビーズであることによって、このブルーライトカット材によって光線を好適に拡散させ、防眩性を向上することができる。
【００６１】
［第二実施形態］
＜パチンコ台フロントガラス保護フィルム＞
図２のパチンコ台フロントガラス保護フィルム１１は、基材層１２と、基材層１２の一方の面に積層される粘着層３とを備える。パチンコ台フロントガラス保護フィルム１１は、基材層１２が最裏面を形成し、粘着層３が最表面を形成する。パチンコ台フロントガラス保護フィルム１１は、基材層１２と粘着層３との２層構造体として形成されている。粘着層３は、図１のパチンコ台フロントガラス保護フィルム１と同様のため、同一符号を付して説明を省略する。また、パチンコ台フロントガラス保護フィルム１１の全光線透過率、波長３８０ｎｍにおける光線透過率、波長４００ｎｍにおける光線透過率及び波長４９０ｎｍにおける光線透過率並びにヘイズ値については、図１のパチンコ台フロントガラス保護フィルム１と同様である。
【００６２】
（基材層）
基材層１２は、パチンコ台のフロントガラスの裏面側に配設される。基材層１２は、青色光減衰手段として、青色光を吸収する光吸収剤を含むブルーライトカット材を含有している。基材層１２は、光線を透過させることのできる透明な合成樹脂を主成分として形成されている。基材層１２を形成する主成分としては、図１のパチンコ台フロントガラス保護フィルム１の基材層２の主成分と同様である。また、基材層１２の平均厚み、面内リタデーション値（Ｒｅ）及び厚さ方向リタデーション値（Ｒｔｈ）としては、図１のパチンコ台フロントガラス保護フィルム１の基材層２と同様である。
【００６３】
ブルーライトカット材は、フィラーと、このフィラー中に含有される光吸収剤とを有する。上記フィラーとしては、図１のパチンコ台フロントガラス保護フィルム１の基材層２に含まれるフィラーと同様である。
【００６４】
上記光吸収剤としては、青色光を吸収する青色光吸収剤が用いられる。かかる青色光吸収剤としては、例えばインジゴ系色素、キノフタロン系色素、キノン系色素、クマリン系色素、クロロフィル系色素、ジフェニルメタン系色素、スピロピラン系色素、チアジン系色素、トリフェニルメタン系色素等が挙げられる。
【００６５】
上記ブルーライトカット材の形状、粒子径及び基材層１２におけるブルーライトカット材の単位面積あたりの含有量としては、図１のパチンコ台フロントガラス保護フィルム１の基材層２に含有されるブルーライトカット材と同様である。
【００６６】
基材層１２中の青色光吸収剤の含有量の下限としては、０．００１質量％が好ましく、０．００５質量％がより好ましく、０．０１質量％がさらに好ましく、０．０５質量％が特に好ましい。一方、基材層１２中の青色光吸収剤の含有量の上限としては、０．５質量％が好ましく、０．４質量％がより好ましく、０．２質量％がさらに好ましく、０．１質量％が特に好ましい。基材層１２中の青色光吸収剤の含有量が上記下限未満の場合、青色光の減衰効果が十分に得られないおそれがある。逆に、基材層１２中の青色光吸収剤の含有量が上記上限を超える場合、色ムラを生じやすくなるとともに、色度の調整が困難になるおそれがある。
【００６７】
＜製造方法＞
当該パチンコ台フロントガラス保護フィルム１１の製造方法としては、基材層１２を構成するシート体を形成する工程（ＳＴＥＰ１１）と、基材層１２を構成するシート体の一方の面に粘着層３を積層する工程（ＳＴＥＰ１２）とを有する。基材層１２を構成するシート体を形成する工程（ＳＴＥＰ１１）は、ＳＴＥＰ１と同様の手順で行われる。また、基材層１２を構成するシート体の一方の面に粘着層３を積層する工程（ＳＴＥＰ１２）は、ＳＴＥＰ２と同様の手順で行われる。
【００６８】
＜利点＞
当該パチンコ台フロントガラス保護フィルム１１は、青色光減衰手段を有するので、青色光の出射を抑制することができる。また、当該パチンコ台フロントガラス保護フィルム１１は、基材層１２をフロントガラス裏面に貼着する粘着層３を有するため、粘着層３によってパチンコ台のフロントガラスの裏面に容易に貼着できる。また、当該パチンコ台フロントガラス保護フィルム１１は、粘着層３を介してフロントガラスに貼着されるので、仮に当該パチンコ台フロントガラス保護フィルム１１に傷等が生じた場合であっても、別の当該パチンコ台フロントガラス保護フィルム１１に容易に取替えることでパチンコ台のフロントガラスの裏面側の傷付きを好適に防止することができる。さらに、当該パチンコ台フロントガラス保護フィルム１１は、粘着層３によってパチンコ台のフロントガラスの裏面側に貼着されるものであるため、このフロントガラスが破損した場合でも、ガラスの破片は粘着層に貼着された状態に保たれる可能性が高い。それゆえ、当該パチンコ台フロントガラス保護フィルム１１は、ガラスの破片が飛散するのを抑制することができる。
【００６９】
当該パチンコ台フロントガラス保護フィルム１１は、上記青色光減衰手段として、基材層１２に上記光吸収剤を含むブルーライトカット材を含有するので、このブルーライトカット材に入射した青色光を減衰させるとともに、表面側又は裏面側からの入射光を適度に拡散させることで優れた防眩性を発揮することができる。また、かかる構成によると、基材層１２表面にブルーライトカット材に起因した微細凹凸形状を形成することができ、基材層１２の表面積を増大することができる。それゆえ、この基材層１２に積層される他の層（粘着層３等）との接触面積が増大され、強固な状態で他の層を積層することができる。
【００７０】
［第三実施形態］
＜パチンコ台フロントガラス保護フィルム＞
図３のパチンコ台フロントガラス保護フィルム２１は、基材層２２と、基材層２２の一方の面に積層される粘着層２３と、基材層２２の他方の面に積層されるハードコート層２４とを備える。パチンコ台フロントガラス保護フィルム２１は、ハードコート層２４が最裏面を形成し、粘着層２３が最表面を形成する。パチンコ台フロントガラス保護フィルム２１は、基材層２２と、粘着層２３と、ハードコート層２４との３層構造体として形成されている。パチンコ台フロントガラス保護フィルム２１の全光線透過率、波長３８０ｎｍにおける光線透過率、波長４００ｎｍにおける光線透過率及び波長４９０ｎｍにおける光線透過率並びにヘイズ値については、図１のパチンコ台フロントガラス保護フィルム１と同様である。
【００７１】
（基材層）
基材層２２は、パチンコ台のフロントガラスの裏面側に配設される。基材層２２は、光線を透過させることのできる透明な合成樹脂を主成分として形成されている。基材層２２を形成する主成分としては、図１のパチンコ台フロントガラス保護フィルム１の基材層２の主成分と同様である。また、基材層２２の平均厚み、面内リタデーション値（Ｒｅ）及び厚さ方向リタデーション値（Ｒｔｈ）としては、図１のパチンコ台フロントガラス保護フィルム１の基材層２と同様である。
【００７２】
（粘着層）
粘着層２３は、基材層２２をパチンコ台のフロントガラス裏面に貼着する。粘着層２３は、タック力を有し、貼着後も張り替え容易に構成されている。粘着層２３は、青色減衰手段としてブルーライトカット材を含んでいる。上記ブルーライトカット材としては、図１のパチンコ台フロントガラス保護フィルム１の基材層２に含有されるブルーライトカット材及び図２のパチンコ台フロントガラス保護フィルム１１の基材層１２に含有されるブルーライトカット材が挙げられる。また、粘着層２３の形成材料としては、図１のパチンコ台フロントガラス保護フィルム１の粘着層３の形成材料と同様である。
【００７３】
粘着層２３の平均厚みとしては、図１のパチンコ台フロントガラス保護フィルム１の粘着層３の平均厚みと同様である。粘着層２３の平均厚みが上記範囲内である場合、十分な粘着力が得られるとともに、単位面積あたりのブルーライトカット材の含有量の調整が容易となり、青色光を全面に亘って略均一に減衰させるとともに、このブルーライトカット材に入射した光線を好適に拡散させることができる。また、粘着層２３の粘着力としては、図１のパチンコ台フロントガラス保護フィルム１の粘着層３の粘着力と同様である。
【００７４】
粘着層２３中に黄色蛍光体が含有される場合、粘着層２３中の黄色蛍光体の含有量としては、図１のパチンコ台フロントガラス保護フィルム１の基材層２に含まれる黄色蛍光体の含有量と同様である。また、粘着層２３中に青色光吸収剤が含有される場合、粘着層２３中の青色光吸収剤の含有量としては、図２のパチンコ台フロントガラス保護フィルム１１の基材層１２に含まれる青色光吸収剤の含有量と同様である。
【００７５】
粘着層２３におけるブルーライトカット材の単位面積あたりの含有量（固形分換算）としては、図１のパチンコ台フロントガラス保護フィルム１の基材層２におけるブルーライトカット材の単位面積あたりの含有量（固形分換算）と同様である。
【００７６】
（ハードコート層）
ハードコート層２４を形成する材料としては、特に限定されるものではなく、樹脂のみから形成されてもよく、その中にシリカ微粒子、重合開始剤等が含有されてもよい。
【００７７】
ハードコート層２４を形成する樹脂としては、例えば、熱硬化性樹脂や、活性エネルギー線硬化樹脂等が挙げられる。
【００７８】
ハードコート層２４は、例えば、活性エネルギー線硬化樹脂の重合性モノマーや重合性オリゴマーを含む塗布組成物を基材層２の一方の面上に塗布し、重合性モノマーや重合性オリゴマーを架橋反応及び／又は重合反応させることにより形成することができる。
【００７９】
かかる活性エネルギー線硬化性の重合性モノマーや重合性オリゴマーの官能基としては、紫外線、電子線又は放射線重合性のものが好ましく、紫外線重合性官能基が特に好ましい。紫外線重合性官能基としては、（メタ）アクリロイル基、ビニル基、スチリル基、アリル基等のエチレン性不飽和重合性官能基等を挙げることができる。
【００８０】
上記塗布組成物としては、特に限定されないが、アクリルモノマー又はウレタンアクリレートオリゴマーを主成分とするものが好ましい。ハードコート層２４は、これらのモノマー又はオリゴマーを主成分とする組成物から形成されることで、硬度を高めることができる。なかでも、ハードコート層２４は、ウレタンアクリレートと（メタ）アクリレートとを共に含有する組成物から形成されることが特に好ましい。
【００８１】
ハードコート層２４を形成するウレタンアクリレート及び（メタ）アクリレートの合計含有量の下限としては、４５質量％が好ましく、５０質量％がより好ましく、６０質量％がさらに好ましい。また、ハードコート層２４を形成するウレタンアクリレート及び（メタ）アクリレートの合計含有量の上限としては、９９質量％が好ましく、９５質量％がより好ましく、９０質量％がさらに好ましい。ハードコート層２４を形成するウレタンアクリレート及び（メタ）アクリレートの合計含有量が上記下限未満であると、柔軟性、耐摩耗性、耐擦傷性等が低下するおそれがある。逆に、ハードコート層２４を形成するウレタンアクリレート及び（メタ）アクリレートの合計含有量が上記上限を超えると、光重合の開始が遅くなり生産性が低下するおそれがある。これに対し、ハードコート層２４を形成するウレタンアクリレート及び（メタ）アクリレートの合計含有量が上記範囲内であると、生産性を高めつつ、柔軟性、耐摩耗性、耐擦傷性等を好適に保つことができる。
【００８２】
上記ウレタンアクリレートとしては、特に限定されるものではなく、モノマー又はオリゴマーのいずれであってもよい。また、ウレタンアクリレートの官能基数としては、特に限定されるものではなく、単官能であっても多官能であってもよいが、２官能以上６官能以下であることが好ましく、２官能以上３官能以下であることがさらに好ましい。ハードコート層２４は、ウレタンアクリレートの官能基数を上記範囲内とすることで、硬度と伸び率とのバランスを好適に保つことができる。ウレタンアクリレートは単独で用いてもよいし、２種以上を組み合わせて用いてもよい。
【００８３】
ウレタンアクリレートの伸び率の下限としては、２０％が好ましく、２５％がより好ましく、３０％がさらに好ましい。また、ウレタンアクリレートの伸び率の上限としては、８０％が好ましく、７５％がより好ましく、７０％がさらに好ましい。ウレタンアクリレートの伸び率が上記下限未満であると、成型時に割れが発生するおそれがある。逆に、ウレタンアクリレートの伸び率が上記上限を超えるとハードコート層２４の耐久性が低下するおそれがある。これに対し、ウレタンアクリレートの伸び率が上記範囲内であると、耐久性を向上させるとともに成型時等の割れの発生を防止することができる。なお、「伸び率」とは、ＪＩＳ  Ｋ５６００に準じて測定した値のことをいう。
【００８４】
ウレタンアクリレートから形成される樹脂のガラス転移温度の下限としては、４０℃が好ましく、６０℃がより好ましい。また、ウレタンアクリレートから形成される樹脂のガラス転移温度の上限としては、１００℃が好ましく、８０℃がより好ましい。ウレタンアクリレートから形成される樹脂のガラス転移温度が上記範囲内であることにより、常温下でのハードコート層２４の硬度及び耐久性を向上させることができる。
【００８５】
ハードコート層２４を形成するウレタンアクリレートの含有量の下限としては、１０質量％が好ましく、１５質量％がより好ましく、２０質量％がさらに好ましい。また、ハードコート層２４を形成するウレタンアクリレートの含有量の上限としては、９０質量％が好ましく、８５質量％がより好ましく、８０質量％がさらに好ましい。ハードコート層２４を形成するウレタンアクリレートの含有量が上記下限未満であると、柔軟性が低下し、割れを発生するおそれが高くなる。逆に、ハードコート層２４を形成するウレタンアクリレートの含有量が上記上限を超えると、耐摩耗性及び塗膜硬度が低下するおそれがある。これに対し、ハードコート層２４を形成するウレタンアクリレートの含有量が上記範囲内であると、耐摩耗性及び塗膜硬度を好適に保ちつつ、適度な柔軟性を保持し、割れの発生を抑制することができる。
【００８６】
上記（メタ）アクリレートとしては、特に限定されるものではなく、モノマー又はオリゴマーのいずれであってもよい。かかる（メタ）アクリレートの官能基数としては、特に限定されるものではなく、単官能であっても多官能であってもよい。なお、ハードコート層２４は、３官能以上の（メタ）アクリレートを使用することにより耐久性を向上することができる。また、かかる（メタ）アクリレートは、極性基を有する分子構造でもよいし低極性の分子構造でもよい。（メタ）アクリレートは単独で用いてもよいし、２種以上を組み合わせて用いてもよい。
【００８７】
（メタ）アクリレートの極性基としては、水酸基、カルボキシル基、アミノ基、アミド基等を挙げることができる。
【００８８】
水酸基を含有する（メタ）アクリレートとしては、例えば２−ヒドロキシエチル（メタ）アクリレート、２−ヒドロキシプロピル（メタ）アクリレート、２−ヒドロキシブチル（メタ）アクリレート、２−ヒドロキシ−３−フェノキシプロピル（メタ）アクリレート、２−（メタ）アクリロイルオキシエチル−２−ヒドロキシプロピルフタレート、グリセロールモノ（メタ）アクリレート、３−ヒドロキシプロピル（メタ）アクリレート、３−ヒドロキシブチル（メタ）アクリレート、４−ヒドロキシブチル（メタ）アクリレートなどの（メタ）アクリル酸ヒドロキシル基含有エステル等が挙げられる。
【００８９】
カルボキシル基を含有する（メタ）アクリレートとしては、例えばアクリル酸、メタクリル酸、クロトン酸、マレイン酸、イタコン酸、シトラコン酸などのエチレン性不飽和カルボン酸の他、２−（メタ）アクリロイルオキシエチルコハク酸、２−（メタ）アクリロイルオキシエチルフタル酸、２−（メタ）アクリロイルオキシエチルヘキサヒドロフタル酸等が挙げられる。
【００９０】
アミノ基を含有する（メタ）アクリレートとしては、例えば（メタ）アクリル酸モノメチルアミノエチル、（メタ）アクリル酸モノエチルアミノエチル、（メタ）アクリル酸モノメチルアミノプロピル、（メタ）アクリル酸モノエチルアミノプロピルなどの(メタ)アクリル酸モノアルキルアミノエステル等が挙げられる。
【００９１】
アミド基を含有する（メタ）アクリレートとしては、例えば（メタ）アクリルアミド、Ｎ−メチル（メタ）アクリルアミド、Ｎ−メチロール（メタ）アクリルアミドなどのアクリルアミド類等が挙げられる。
【００９２】
また、低極性の分子構造の（メタ）アクリレートとしては、例えば（メタ）アクリル酸脂環式エステル又は（メタ）アクリル酸アルキルエステルが挙げられる。
【００９３】
かかる（メタ）アクリル酸脂環式エステルとしては、例えばシクロヘキシル（メタ）アクリレート、イソボロニル（メタ）アクリレート、ジシクロペンテニルオキシエチル（メタ）アクリレート、ジシクロペンタジエニル（メタ）アクリレート、トリシクロデカニル（メタ）アクリレート、ノルボルニル（メタ）アクリレート等が挙げられる。
【００９４】
上記（メタ）アクリル酸アルキルエステルとしては、例えばラウリル（メタ）アクリレート、２−エチルヘキシル（メタ）アクリレート、イソデシル（メタ）アクリレート、ベンジル（メタ）アクリレート、ステアリル（メタ）アクリレート、ブチル（メタ）アクリレート、１，６−へキサンジオールアクリレートが挙げられる。
【００９５】
ハードコート層２４を形成する（メタ）アクリレートの含有量の下限としては、５質量％が好ましく、１０質量％がより好ましく、１５質量％がさらに好ましい。また、ハードコート層２４を形成する（メタ）アクリレートの含有量の上限としては、８５質量％が好ましく、８０質量％がより好ましく、７５質量％がさらに好ましい。ハードコート層２４を形成する（メタ）アクリレートの含有量が上記下限未満であると、耐摩耗性及び塗膜硬度が低下するおそれがある。逆に、ハードコート層２４を形成する（メタ）アクリレートの含有量が上記上限を超えると、成型時に割れが発生するおそれが高くなる。これに対し、ハードコート層２４を形成する（メタ）アクリレートの含有量が上記範囲内であると、耐摩耗性及び塗膜硬度を好適に保ちつつ、適度な柔軟性を保持し、割れの発生を抑制することができる。
【００９６】
上記重合開始剤としては、例えばベンゾフェノン、ベンジル、ミヒラーズケトン、２−クロロチオキサントン、２，４−ジエチルチオキサントン、ベンゾインエチルエーテル、ベンゾインイソプロピルエーテル、ベンゾインイソブチルエーテル、２，２−ジエトキシアセトフェノン、ベンジルジメチルケタール、２，２−ジメトキシ−１，２−ジフェニルエタン−１−オン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノプロパノン−１、１−［４−（２−ヒドロキシエトキシ）−フェニル］−２−ヒドロキシ−２−メチル−１−プロパン−１−オン、ビス（シクロペンタジエニル）−ビス（２，６−ジフルオロ−３−（ピル−１−イル）チタニウム、２−ベンジル−２−ジメチルアミノ−１−（４−モルフォリノフェニル）−ブタノン−１、２，４，６−トリメチルベンゾイルジフェニルフォスフィンオキサイド等が挙げられる。なお、これらの化合物は、各単体で用いてもよく、複数混合して用いてもよい。
【００９７】
ハードコート層２４の他方の面の鉛筆硬度の下限としては、２Ｈが好ましく、３Ｈがより好ましい。ハードコート層２４の他方の面の鉛筆硬度が上記下限未満の場合、パチンコ台のフロントガラス裏面側の破損及び傷付きを的確に防止できないおそれがある。
【００９８】
ハードコート層２４の平均厚みの下限としては、１μｍが好ましく、３μｍがより好ましく、５μｍがさらに好ましい。また、ハードコート層２４の平均厚みの上限としては、５０μｍが好ましく、４０μｍがより好ましく、３０μｍがさらに好ましい。
【００９９】
＜製造方法＞
当該パチンコ台フロントガラス保護フィルム２１の製造方法としては、基材層２２を構成するシート体を形成する工程（ＳＴＥＰ２１）と、基材層２２を構成するシート体の一方の面に粘着層３を積層する工程（ＳＴＥＰ２２）と、基材層２２を構成するシート体の他方の面にハードコート層２４を積層する工程（ＳＴＥＰ２３）とを有する。
【０１００】
基材層２２を構成するシート体を形成する工程（ＳＴＥＰ２１）としては、例えば溶融状態の熱可塑性樹脂をＴダイから押出成形し、続いてその押出成形体を層長手方向及び層幅方向に延伸してシート体を形成する方法が挙げられる。Ｔダイを用いた周知の押出成形法としては、例えば、ポリッシングロール法やチルロール法が挙げられる。また、シート体の延伸方法としては、例えば、チューブラーフィルム二軸延伸法やフラットフィルム二軸延伸法等が挙げられる。
【０１０１】
基材層２２を構成するシート体の一方の面に粘着層３を積層する工程（ＳＴＥＰ２２）としては、基材層２２を構成するシート体の一方の面にブルーライトカット材を混合した粘着剤溶液を塗布して乾燥させる方法や、ブルーライトカット材を混合した粘着剤溶液を予めセパレータの片面に塗布して乾燥させておいたうえ、基材層２２を構成するシート体と貼り合わせる方法等が挙げられる。
【０１０２】
基材層２２を構成するシート体の他方の面にハードコート層２４を積層する工程（ＳＴＥＰ２３）としては、例えば基材層２２を構成するシート体の他方の面に活性エネルギー線硬化樹脂を塗布し、乾燥させ、活性エネルギー線照射させる方法が挙げられる。活性エネルギー線硬化樹脂の塗布方法としては、基材層２２を構成するシート体の他方の面に活性エネルギー線硬化樹脂を均一に塗布することができる方法であれば特に限定されず、例えばスピンコート法、スプレー法、スライドコート法、ディップ法、バーコート法、ロールコーター法、スクリーン印刷法等、種々の方法が挙げられる。また、ハードコート層２４の製造に当たっては、必要に応じて、前処理として、アルゴンガスや窒素ガス等の不活性ガス雰囲気下におけるプラズマ処理等の表面改質処理を行ってもよい。
【０１０３】
＜利点＞
当該パチンコ台フロントガラス保護フィルム２１は、基材層２２の他方の面側に積層されるハードコート層２４を備えているので、フロントガラス裏面側の破損及び傷付きを好適に防止することができる。
【０１０４】
当該パチンコ台フロントガラス保護フィルム２１は、上記青色光減衰手段として、粘着層２３に上記黄色蛍光体又は上記光吸収剤を含むブルーライトカット材を含有するので、このブルーライトカット材に入射した青色光を減衰させるとともに、表面側又は裏面側からの入射光を適度に拡散させることで優れた防眩性を発揮することができる。また、粘着層２３のような比較的厚みの小さい層にブルーライトカット材を含ませることで、単位面積あたりのブルーライトカット材の含有量の調整が容易となり、青色光を全面に亘って略均一に減衰させるとともに、このブルーライトカット材に入射した光線を好適に拡散させることができる。
【０１０５】
［第四実施形態］
＜パチンコ台フロントガラス保護フィルム＞
図４のパチンコ台フロントガラス保護フィルム３１は、基材層２２と、基材層２２の一方の面に積層される粘着層３２と、基材層２２の他方の面に積層されるハードコート層３３とを備える。パチンコ台フロントガラス保護フィルム３１は、ハードコート層３３が最裏面を形成し、粘着層３２が最表面を形成する。パチンコ台フロントガラス保護フィルム３１は、基材層２２と、粘着層３２と、ハードコート層３３との３層構造体として形成されている。基材層２２は、図３のパチンコ台フロントガラス保護フィルム２１と同様のため、同一符号を付して説明を省略する。また、パチンコ台フロントガラス保護フィルム１１の全光線透過率、波長３８０ｎｍにおける光線透過率、波長４００ｎｍにおける光線透過率及び波長４９０ｎｍにおける光線透過率並びにヘイズ値については、図１のパチンコ台フロントガラス保護フィルム１と同様である。
【０１０６】
（粘着層）
粘着層３２は、基材層２２をパチンコ台のフロントガラス裏面に貼着する。粘着層３２は、タック力を有し、貼着後も張り替え容易に構成されている。粘着層３２の形成材料としては、図１のパチンコ台フロントガラス保護フィルム１の粘着層３の形成材料と同様である。また、粘着層３２の平均厚みとしては、図１のパチンコ台フロントガラス保護フィルム１の粘着層３の平均厚みと同様である。さらに、粘着層３２の粘着力としては、図１のパチンコ台フロントガラス保護フィルム１の粘着層３の粘着力と同様である。
【０１０７】
（ハードコート層）
ハードコート層３３は、青色光減衰手段としてブルーライトカット材を含んでいる。ハードコート層３３を形成する材料としては、図３のパチンコ台フロントガラス保護フィルム２１のハードコート層２４の形成材料と同様である。上記ブルーライトカット材としては、図１のパチンコ台フロントガラス保護フィルム１の基材層２に含有されるブルーライトカット材及び図２のパチンコ台フロントガラス保護フィルム１１の基材層１２に含有されるブルーライトカット材が挙げられる。ハードコート層２４裏面の鉛筆硬度としては、図３のパチンコ台フロントガラス保護フィルム２１のハードコート層２４裏面の鉛筆硬度と同様である。
【０１０８】
ハードコート層３３の平均厚みとしては、図３のパチンコ台フロントガラス保護フィルム２１のハードコート層２４の平均厚みと同様である。ハードコート層２４の平均厚みが上記範囲内である場合、単位面積あたりのブルーライトカット材の含有量の調整が容易となり、青色光を全面に亘って略均一に減衰させるとともに、このブルーライトカット材に入射した光線を好適に拡散させることができる。
【０１０９】
ハードコート層２４中に黄色蛍光体が含有される場合、ハードコート層２４中の黄色蛍光体の含有量としては、図１のパチンコ台フロントガラス保護フィルム１の基材層２に含まれる黄色蛍光体の含有量と同様である。また、ハードコート層２４中に青色光吸収剤が含有される場合、ハードコート層２４中の青色光吸収剤の含有量としては、図２のパチンコ台フロントガラス保護フィルム１１の基材層１２に含まれる青色光吸収剤の含有量と同様である。
【０１１０】
ハードコート層２４におけるブルーライトカット材の単位面積あたりの含有量（固形分換算）としては、図１のパチンコ台フロントガラス保護フィルム１の基材層２におけるブルーライトカット材の単位面積あたりの含有量（固形分換算）と同様である。
【０１１１】
＜製造方法＞
当該パチンコ台フロントガラス保護フィルム３１の製造方法としては、基材層２２を構成するシート体を形成する工程（ＳＴＥＰ３１）と、基材層２２を構成するシート体の一方の面に粘着層３２を積層する工程（ＳＴＥＰ３２）と、基材層２２を構成するシート体の他方の面にハードコート層３３を積層する工程（ＳＴＥＰ３３）とを有する。
【０１１２】
基材層２２を構成するシート体を形成する工程（ＳＴＥＰ３１）は、ＳＴＥＰ２１と同様の手順で行われる。基材層２２を構成するシート体の一方の面に粘着層３２を積層する工程（ＳＴＥＰ３２）は、ＳＴＥＰ２と同様の手順で行われる。
【０１１３】
基材層２２を構成するシート体の他方の面にハードコート層３３を積層する工程（ＳＴＥＰ３３）としては、例えば基材層２２の他方の面にブルーライトカット材が混合された活性エネルギー線硬化樹脂を塗布し、乾燥させ、活性エネルギー線照射させる方法が挙げられる。活性エネルギー線硬化樹脂の塗布方法としては、ＳＴＥＰ２３と同様である。
【０１１４】
＜利点＞
当該パチンコ台フロントガラス保護フィルム３１は、上記青色光減衰手段として、ハードコート層３３に上記黄色蛍光体又は上記光吸収剤を含むブルーライトカット材を含有するので、このブルーライトカット材に入射した青色光を減衰させるとともに、表面側又は裏面側からの入射光を適度に拡散させることで優れた防眩性を発揮することができる。また、ハードコート層３３のような比較的厚みの小さい層にブルーライトカット材を含ませることで、単位面積あたりのブルーライトカット材の含有量の調整が容易となり、青色光を全面に亘って略均一に減衰させるとともに、このブルーライトカット材に入射した光線を好適に拡散させることができる。
【０１１５】
［第五実施形態］
＜パチンコ台＞
図５のパチンコ台４１は、透明な合成樹脂製の透明基板４２と、透明基板４２の表面側に取り付けられる遊技盤４３と、遊技盤４３の表面側に配設されるフロントガラス４４と、透明基板４２の裏面側に配設される複数のＬＥＤからなる光源４５とを備える。また、パチンコ台４１は、フロントガラス４４の裏面側に当該パチンコ台フロントガラス保護フィルム１が粘着層３によって貼着されている。パチンコ台４１において、フロントガラス４４は、枠体の開口に取り付けられており、この枠体はケーシングに対して開閉自在に構成されている。また、遊技盤４３は、中央領域に液晶表示部を有し、この液晶表示部の周縁に図柄表示部を有する。この液晶表示部は、光源４５からの光線を受けてユーザのプレイ状況に応じた変動画像を表示する。また、この図柄表示部は、複数のＬＥＤが配設されて所定の画像パターンを表示する。
【０１１６】
＜利点＞
当該パチンコ台４１は、当該パチンコ台フロントガラス保護フィルム１が青色光減衰手段を有するので、青色光の出射を抑制することができる。また、当該パチンコ台４１は、当該パチンコ台フロントガラス保護フィルム１の粘着層３をフロントガラス４４に容易に貼着することができるとともに、仮に当該パチンコ台フロントガラス保護フィルム１に傷等が生じた場合であっても、別の当該パチンコ台フロントガラス保護フィルム１に容易に取替えることでフロントガラス４４の裏面側の傷付きを好適に防止することができる。さらに、当該パチンコ台４１は、フロントガラス４４が破損した場合でも、ガラスの破片が飛散するのを抑制することができる。
【０１１７】
［その他の実施形態］
なお、本発明のパチンコ台フロントガラス保護フィルム及びパチンコ台は、上記態様の他、種々の変更、改良を施した態様で実施することができる。例えば、当該パチンコ台フロントガラス保護フィルムは、必ずしも基材層と粘着層との２層構造体又は基材層と粘着層とハードコート層との３層構造体として形成されていなくてもよく、基材層と粘着層との間、又は基材層とハードコート層との間に他の層を有していてもよい。当該パチンコ台フロントガラス保護フィルムは、青色光減衰手段として、必ずしもブルーライトカット材が用いられなくてもよい。当該パチンコ台フロントガラス保護フィルムは、青色光減衰手段として、青色光によって励起されて黄色光を発する黄色蛍光体又は青色光を吸収する光吸収剤が含まれることによって、青色光の出射を好適に抑制することができる。当該パチンコ台は、図２乃至図４のパチンコ台フロントガラス保護フィルムを備えるものであってもよい。
【０１１８】
当該パチンコ台フロントガラス保護フィルムは、ロール状に巻回されたロール体として形成されてもよく、また粘着層の表面に剥離紙が積層された状態で保持されてもよい。
【０１１９】
当該パチンコ台フロントガラス保護フィルムは、上記ハードコート層に代えて基材層の裏面側に自己修復性コート層が配設されてもよい。以下に自己修復性コート層について説明する。
【０１２０】
自己修復性コート層は、ポリウレタン系樹脂を主成分として形成されている。自己修復性コート層に用いるポリウレタン系樹脂としては、熱硬化性ポリウレタン樹脂又は熱可塑性ポリウレタン樹脂が挙げられる。自己修復コート層は、上記熱硬化性ポリウレタン樹脂及び熱可塑性ポリウレタン樹脂を、単独で、又は混合して用いることができる。
【０１２１】
上記熱硬化性ポリウレタン樹脂は、ポリオール類とポリイソシアネートからなる主原料のうち、原料の少なくとも一部に官能基数が３以上である化合物を使用することによって得られるポリウレタン樹脂である。一方、上記熱可塑性ポリウレタン樹脂は、官能基数が２である化合物のみを用いて得られるポリウレタン樹脂である。なかでも自己修復性コート層の形成材料としては、耐薬品性、耐汚染性、耐久性の観点から熱硬化性ポリウレタン樹脂が好ましい。
【０１２２】
ポリウレタン系樹脂の原料に用いるポリオール類としては、例えば、ポリエーテル系ポリオール、ポリエステル系ポリオール、ポリカーボネート系ポリオール等が挙げられる。これらの中でも耐久性、コスト、強度、自己修復性のバランスが優れるポリエステル系のポリオールが好ましく、環状エステル（特にカプロラクトン）を開環して得られるポリエステル系ポリオールが特に好ましい。また、ポリオールの官能基数は、平均として１より大きいことを要するが、強度、伸張性、自己修復性のバランスの観点から、２〜３であることが好ましい。また上記ポリオール類はトリオール単体、２種以上のトリオール混合物、又はトリオールとジオールの混合物が好ましい。また上記ポリオール類は、鎖延長剤を含んでいてもよい。この鎖延長剤としては、短鎖ポリオール、短鎖ポリアミン等を挙げることができる。これらの中でも、透明性、柔軟性、反応性の観点から短鎖ポリオールが好ましく、短鎖ジオールが特に好ましい。上記ポリオール類の水酸基価は特に限定されないが、原料ポリオール中の平均水酸基価としては１００〜６００が好ましく、２００〜５００がより好ましい。なお、上記平均水酸基価は鎖延長剤を含めて計算した平均水酸基価である。
【０１２３】
ポリウレタン系樹脂の原料に用いるポリイソシアネートとしては、耐黄変性を有する無黄変性ポリイソシアネートが好ましい。無黄変性ポリイソシアネートは、芳香核に直接結合したイソシアネート基を有しないポリイソシアネートであり、具体的には例えば、ヘキサメチレンジイソシアネート、イソホロンジイソシアネート、水添ジフェニルメタンジイソシアネート等が挙げられる。
【０１２４】
上記ポリウレタン系樹脂の原料は、単独で使用してもよいし、複数を混合して使用してもよい。また、必要に応じて紫外線吸収剤、酸化防止剤、光安定剤等の安定剤、ウレタン化触媒、着色剤、難燃剤、帯電防止剤、界面活性剤、シランカップリング剤等の添加剤を添加してもよい。
【０１２５】
自己修復性コート層の平均厚みとしては、上記ハードコート層の平均厚みと同様とすることができる。
【０１２６】
自己修復性コート層は、自己修復コート層の形成材料を基材層を構成するシート体の他方の面に塗布し、乾燥、硬化させることで形成することができる。
【０１２７】
自己修復性コート層の形成材料を基材層を構成するシート体の他方の面に塗布する方法としては、グラビアコート法、バーコート法、ナイフコート法、ロールコート法、ブレードコート法、ダイコート法等の公知の方法が挙げられる。
【０１２８】
当該パチンコ台フロントガラス保護フィルムは、上記自己修復コート層を有することによって、裏面側から衝撃が加わった場合に自己修復性コート層に応力が働き、軟質樹脂の流動によって高い自己修復性が発揮され、耐擦傷性等を向上することができる。
【産業上の利用可能性】
【０１２９】
以上のように、本発明のパチンコ台フロントガラス保護フィルム及びパチンコ台は、ブルーライトの出射を好適に抑制することができるパチンコ台に好適に用いられる。
【符号の説明】
【０１３０】
１  パチンコ台フロントガラス保護フィルム
２  基材層
３  粘着層
１１  パチンコ台フロントガラス保護フィルム
１２  基材層
２１  パチンコ台フロントガラス保護フィルム
２２  基材層
２３  粘着層
２４  ハードコート層
３１  パチンコ台フロントガラス保護フィルム
３２  粘着層
３３  ハードコート層
４１  パチンコ台
４２  透明基板
４３  遊技盤
４４  フロントガラス
４５  光源
【図１】
2015116423.tif 000003
【図２】
2015116423.tif 000004
【図３】
2015116423.tif 000005
【図４】
2015116423.tif 000006
【図５】
2015116423.tif 000007